САЖИ И САЖЕСОДЕРЖАЩИЕ ПОЛИМЕРЫ

1. Сажа, обладающая следующими тремя характеристиками:
(а) йодным числом от примерно 150 до примерно 600 мг/г;
3
(b) абсорбцией ДБФ от примерно 40 до примерно 90 см/100 г;
(с) соотношением удельная условная поверхность по азоту/удельная внешняя поверхность от примерно 1,25 до примерно 1,70; и указанная сажа обладает одним или несколькими следующими дополнительными свойствами:
(d) сила окрашивания, определенная как Terlon L*, 1,7 или меньше; и/или
2
(e) величина давления проницаемости паров воды 23,0 мДж/м или меньше.
2. Сажа по п.1, в которой указанное йодное число составляет от примерно 265 до примерно 600 мг/г.
3. Сажа по п.1, в которой указанное йодное число составляет от примерно 350 мг/г до примерно 600 мг/г.
4. Сажа по п.1, в которой указанное йодное число составляет от примерно 400 мг/г до примерно 600 мг/г.
3
5. Сажа по п.1, в которой указанная абсорбция ДБФ составляет от примерно 50 до примерно 90 см/100 г.
3
6. Сажа по п.1, в которой указанная абсорбция ДБФ составляет от примерно 60 до примерно 90 см/100 г.
3
7. Сажа по п.1, в которой указанная абсорбция ДБФ составляет от примерно 70 до примерно 90 см/100 г.
8. Сажа по п.1, в которой указанное соотношение составляет от примерно 1,30 до примерно 1,70.
9. Сажа по п.1, в которой указанное соотношение составляет от примерно 1,40 до примерно 1,70.
10. Сажа по п.1, в которой указанная сажа имеет указанную величину силы окрашивания и указанную величину давления проницаемости паров воды.
11. Сажа по п.1, в которой указанная величина силы окрашивания составляет от примерно 0,4 до примерно 1,7.
12. Сажа по п.1, в которой указанная величина силы окрашивания составляет от примерно 0,4 до примерно 1,1.
2
13. Сажа по п.1, в которой указанная величина давления проницаемости паров воды составляет от примерно 12,0 до примерно 23,0 мДж/м.
2
14. Сажа по п.1, в которой указанная величина давления проницаемости паров воды составляет от примерно 12,0 до примерно 21,5 мДж/м.
15. Сажа, которая при смешении с ABS по трехступенчатой технологии смешения ABS при содержании сажи 1,5 мас.% или меньше с получением материала смеси, в расчете на общую массу материала смеси, обеспечивает силу окрашивания смеси в общем смешанном материале, L* смеси, 4,6 или меньше, а указанная сажа способна обеспечивать получение указанного смешанного материала, обладающего одним или несколькими следующими свойствами:
2
(а) ударной вязкостью смеси по Изоду с надрезом 13600 Дж/м или больше; и/или
(b) показателем диспергирования при выдавливании прессованием 4,0 или меньше.
16. Сажа по п.15, в которой указанная сила окрашивания смеси составляет от 3,0 до 4,6.
17. Сажа по п.15, в которой указанная сила окрашивания смеси составляет от 3,0 до 4,4.
2
2
18. Сажа по п.15, в которой указанная ударная вязкость смеси по Изоду с надрезом составляет от примерно 13600 Дж/м до примерно 18000 Дж/м.
2
19. Сажа по п.15, в которой указанная ударная вязкость смеси по Изоду с надрезом составляет от примерно 14000 до примерно 17000 Дж/м.
20. Сажа по п.15, в которой указанный показатель диспергирования в смеси составляет от 1,0 до примерно 4,0.
21. Сажа по п.15, в которой указанный показатель диспергирования в смеси составляет от примерно 1,0 до примерно 3,0.
22. Смесь на основе ABS, содержащая ABS и, по меньшей мере, одну сажу по п.1.
23. Смесь на основе ABS, содержащая ABS и, по меньшей мере, одну сажу по п.15.
24. Полимерная смесь, содержащая, по меньшей мере, один полимер и, по меньшей мере, одну сажу по п.1.
25. Полимерная смесь, содержащая, по меньшей мере, один полимер и, по меньшей мере, одну сажу по п.15.
26. Смесь на основе ABS, содержащая ABS и, по меньшей мере, одну сажу, причем указанная смесь на основе ABS имеет силу окрашивания смеси в общем смешанном материале, измеренную как L* смеси, 4,6 или меньше, и указанная смесь на основе ABS имеет одно или несколько следующих свойств:
2
(а) ударную вязкость смеси по Изоду с надрезом 13600 Дж/м или больше; и /или
(b) показатель диспергирования в смеси при выдавливании прессованием 4,0 или меньше.
27. Смесь на основе ABS по п.22, в которой указанная сажа содержится в количестве от примерно 0,5% до примерно 10 мас.% по массе смеси на основе ABS.
28. Полимерная смесь по п.24, в которой указанная сажа содержится в количестве от примерно 0,5 мас.% до примерно 10 мас.% от массы полимерной смеси.
29. Полимерная маточная смесь или концентрат, содержащая, по меньшей мере, один полимер и сажу по п.1, причем указанная сажа содержится в количестве от примерно 10 мас.% до примерно 50 мас.% в расчете на общую массу полимерной маточной смеси или концентрата.
30. Полимерная маточная смесь или концентрат, содержащая, по меньшей мере, один полимер и сажу по п.15, причем указанная сажа содержится в количестве от примерно 10 мас.% до примерно 50 мас.% в расчете на общую массу полимерной маточной смеси или концентрата.
2
31. Сажа по п.15, в которой указанная величина силы окрашивания смеси составляет от 3,0 до 4,4, и указанная ударная вязкость смеси по Изоду с надрезом составляет от примерно 14000 до примерно 17000 Дж/м.